熱可塑性樹脂基材上にポリビニルアルコール系樹脂層を形成して積層体を作製する工程と、該積層体をホウ酸水溶液中で水中延伸する工程と、該水中延伸後、該積層体を乾燥させながら延伸する工程とを含む、薄型偏光膜の製造方法。前記乾燥工程における延伸倍率が1.01倍~1.5倍である、請求項1に記載の薄型偏光膜の製造方法。前記積層体の最大延伸倍率が5.0倍以上である、請求項1または2に記載の薄型偏光膜の製造方法。前記熱可塑性樹脂基材が、非晶質のポリエチレンテレフタレート系樹脂から構成されている、請求項1から3のいずれかに記載の薄型偏光膜の製造方法。前記水中延伸の前に、前記積層体を95°C以上で空中延伸する工程を含む、請求項1から4のいずれかに記載の薄型偏光膜の製造方法。請求項1から5のいずれかに記載の薄型偏光膜の製造方法により得られた、薄型偏光膜。請求項6に記載の薄型偏光膜を有する、光学積層体。本発明は上記従来の課題を解決するためになされたものであり、その主たる目的は、優れた光学特性を有する薄型偏光膜を製造する方法を提供することにある。本発明の薄型偏光膜の製造方法は、熱可塑性樹脂基材上にPVA系樹脂層を形成して積層体を作製する工程と、該積層体をホウ酸水溶液中で水中延伸する工程と、該水中延伸後、該積層体を乾燥させながら延伸する工程とを含む。好ましい実施形態においては、上記乾燥工程における延伸倍率が1.01倍~1.5倍である。好ましい実施形態においては、上記積層体の最大延伸倍率が5.0倍以上である。好ましい実施形態においては、上記熱可塑性樹脂基材が、非晶質のポリエチレンテレフタレート系樹脂から構成されている。好ましい実施形態においては、上記水中延伸の前に、上記積層体を95°C以上で空中延伸する工程を含む。本発明の別の局面によれば、薄型偏光膜が提供される。この薄型偏光膜は、上記製造方法により得られる。本発明のさらに別の局面によれば、上記薄型偏光膜を有する光学積層体が提供される。本発明によれば、ホウ酸水溶液を用いた水中延伸ホウ酸水中延伸を行うことにより、PVA系樹脂層が形成された積層体を高倍率に、かつ、良好に延伸することができる。さらに、積層体を乾燥させながら延伸することにより、当該延伸方向と略直交する方向例えば、幅方向に積層体をより収縮ネックインさせて、PVA系樹脂層の配向性をより高めることができる。その結果、光学特性例えば、偏光度に極めて優れた薄型偏光膜を作製することができる。以下、本発明の好ましい実施形態について説明するが、本発明はこれらの実施形態には限定されない。A.製造方法本発明の薄型偏光膜の製造方法は、熱可塑性樹脂基材上にPVA系樹脂層を形成して積層体を作製する工程工程Aと、この積層体をホウ酸水溶液中で水中延伸する工程工程Bと、工程Bの後に積層体を乾燥させながら延伸する工程工程Cとを含む。以下、各々の工程について説明する。A-1.工程A図1は、本発明の好ましい実施形態による積層体の概略断面図である。積層体10は、熱可塑性樹脂基材11とPVA系樹脂層12とを有し、熱可塑性樹脂基材11上にPVA系樹脂層12を形成することにより作製される。PVA系樹脂層12の形成方法は、任意の適切な方法を採用し得る。好ましくは、熱可塑性樹脂基材11上に、PVA系樹脂を含む塗布液を塗布し、乾燥することにより、PVA系樹脂層12を形成する。上記熱可塑性樹脂基材の構成材料は、任意の適切な材料を採用し得る。熱可塑性樹脂基材の構成材料としては、非晶質の結晶化していないポリエチレンテレフタレート系樹脂が好ましく用いられる。中でも、非晶性の結晶化しにくいポリエチレンテレフタレート系樹脂が特に好ましく用いられる。非晶性のポリエチレンテレフタレート系樹脂の具体例としては、ジカルボン酸としてイソフタル酸をさらに含む共重合体や、グリコールとしてシクロヘキサンジメタノールをさらに含む共重合体が挙げられる。上記熱可塑性樹脂基材は、後述する工程Bにおいて水を吸収し、水が可塑剤的な働きをして可塑化し得る。その結果、延伸応力を大幅に低下させることができ、高倍率に延伸することが可能となり、空中延伸時よりも熱可塑性樹脂基材の延伸性が優れ得る。その結果、優れた光学特性例えば、偏光度を有する薄型偏光膜を作製することができる。1つの実施形態においては、熱可塑性樹脂基材は、好ましくは、その吸水率が0.2以上であり、さらに好ましくは0.3以上である。一方、熱可塑性樹脂基材の吸水率は、好ましくは3.0以下、さらに好ましくは1.0以下である。このような熱可塑性樹脂基材を用いることにより、製造時に熱可塑性樹脂基材の寸法安定性が著しく低下して、得られる薄型偏光膜の外観が悪化するなどの不具合を防止することができる。また、水中延伸時に基材が破断したり、熱可塑性樹脂基材からPVA系樹脂層が剥離したりするのを防止することができる。なお、吸水率は、JISK7209に準じて求められる値である。熱可塑性樹脂基材のガラス転移温度Tgは、好ましくは170°C以下である。このような熱可塑性樹脂基材を用いることにより、PVA系樹脂層の結晶化を抑制しながら、積層体の延伸性を十分に確保することができる。さらに、水による熱可塑性樹脂基材の可塑化と、水中延伸を良好に行うことを考慮すると、120°C以下であることがより好ましい。1つの実施形態においては、熱可塑性樹脂基材のガラス転移温度は、好ましくは60°C以上である。このような熱可塑性樹脂基材を用いることにより、上記PVA系樹脂を含む塗布液を塗布乾燥する際に、熱可塑性樹脂基材が変形例えば、凹凸やタルミ、シワ等の発生するなどの不具合を防止して、良好に積層体を作製することができる。また、PVA系樹脂層の延伸を、好適な温度例えば、60°C程度にて良好に行うことができる。別の実施形態においては、PVA系樹脂を含む塗布液を塗布乾燥する際に、熱可塑性樹脂基材が変形しなければ、60°Cより低いガラス転移温度であってもよい。熱可塑性樹脂基材のガラス転移温度は、例えば、構成材料に変性基を導入する、結晶化材料を用いて加熱することにより調整することができる。なお、ガラス転移温度Tgは、JISK7121に準じて求められる値である。熱可塑性樹脂基材の延伸前の厚みは、好ましくは20μm~300μm、より好ましくは50μm~200μmである。20μm未満であると、PVA系樹脂層の形成が困難になるおそれがある。300μmを超えると、例えば、工程Bにおいて、熱可塑性樹脂基材が水を吸収するのに長時間を要するとともに、延伸に過大な負荷を要するおそれがある。上記PVA系樹脂は、任意の適切な樹脂を採用し得る。例えば、ポリビニルアルコール、エチレン-ビニルアルコール共重合体が挙げられる。ポリビニルアルコールは、ポリ酢酸ビニルをケン化することにより得られる。エチレン-ビニルアルコール共重合体は、エチレン-酢酸ビニル共重合体をケン化することにより得られる。PVA系樹脂のケン化度は、通常85モル~100モルであり、好ましくは95.0モル~99.95モル、さらに好ましくは99.0モル~99.93モルである。ケン化度は、JISK6726-1994に準じて求めることができる。このようなケン化度のPVA系樹脂を用いることによって、耐久性に優れた薄型偏光膜が得られ得る。ケン化度が高すぎる場合には、ゲル化してしまうおそれがある。PVA系樹脂の平均重合度は、目的に応じて適切に選択し得る。平均重合度は、通常1000~10000であり、好ましくは1200~4500、さらに好ましくは1500~4300である。なお、平均重合度は、JISK6726-1994に準じて求めることができる。上記塗布液は、代表的には、上記PVA系樹脂を溶媒に溶解させた溶液である。溶媒としては、例えば、水、ジメチルスルホキシド、ジメチルホルムアミド、ジメチルアセトアミドN-メチルピロリドン、各種グリコール類、トリメチロールプロパン等の多価アルコール類、エチレンジアミン、ジエチレントリアミン等のアミン類が挙げられる。これらは単独で、または、二種以上組み合わせて用いることができる。これらの中でも、好ましくは、水である。溶液のPVA系樹脂濃度は、溶媒100重量部に対して、好ましくは3重量部~20重量部である。このような樹脂濃度であれば、熱可塑性樹脂基材に密着した均一な塗布膜を形成することができる。塗布液に、添加剤を配合してもよい。添加剤としては、例えば、可塑剤、界面活性剤等が挙げられる。可塑剤としては、例えば、エチレングリコールやグリセリン等の多価アルコールが挙げられる。界面活性剤としては、例えば、非イオン界面活性剤が挙げられる。これらは、得られるPVA系樹脂層の均一性や染色性、延伸性をより一層向上させる目的で使用され得る。塗布液の塗布方法としては、任意の適切な方法を採用することができる。例えば、ロールコート法、スピンコート法、ワイヤーバーコート法、ディップコート法、ダイコート法、カーテンコート法、スプレコート法、ナイフコート法コンマコート法等等が挙げられる。上記塗布液の塗布乾燥温度は、好ましくは50°C以上である。PVA系樹脂層の延伸前の厚みは、好ましくは3μm~20μmである。PVA系樹脂層を形成する前に、熱可塑性樹脂基材に表面処理例えば、コロナ処理等を施してもよいし、熱可塑性樹脂基材上に易接着層を形成してもよい。このような処理を行うことにより、熱可塑性樹脂基材とPVA系樹脂層との密着性を向上させることができる。A-2.工程B上記工程Bでは、上記積層体を水中延伸ホウ酸水中延伸する。水中延伸によれば、上記熱可塑性樹脂基材やPVA系樹脂層のガラス転移温度代表的には、80°C程度よりも低い温度で延伸し得、PVA系樹脂層を、その結晶化を抑えながら、高倍率に延伸することができる。その結果、優れた光学特性例えば、偏光度を有する薄型偏光膜を作製することができる。積層体の延伸方法は、任意の適切な方法を採用することができる。具体的には、固定端延伸でもよいし、自由端延伸例えば、周速の異なるロール間に積層体を通して一軸延伸する方法でもよい。積層体の延伸は、一段階で行ってもよいし、多段階で行ってもよい。多段階で行う場合、後述の延伸倍率は、各段階の延伸倍率の積である。水中延伸は、好ましくは、ホウ酸水溶液中に積層体を浸漬させて行うホウ酸水中延伸。延伸浴としてホウ酸水溶液を用いることで、PVA系樹脂層に、延伸時にかかる張力に耐える剛性と、水に溶解しない耐水性とを付与することができる。具体的には、ホウ酸は、水溶液中でテトラヒドロキシホウ酸アニオンを生成してPVA系樹脂と水素結合により架橋し得る。その結果、PVA系樹脂層に剛性と耐水性とを付与して、良好に延伸することができ、優れた光学特性例えば、偏光度を有する薄型偏光膜を作製することができる。上記ホウ酸水溶液は、好ましくは、溶媒である水にホウ酸および/またはホウ酸塩を溶解させることにより得られる。ホウ酸濃度は、水100重量部に対して、好ましくは1重量部~10重量部である。ホウ酸濃度を1重量部以上とすることにより、PVA系樹脂層の溶解を効果的に抑制することができ、より高特性の薄型偏光膜を作製することができる。なお、ホウ酸またはホウ酸塩以外に、ホウ砂等のホウ素化合物、グリオキザール、グルタルアルデヒド等を溶媒に溶解して得られた水溶液も用いることができる。後述の染色工程により、予め、PVA系樹脂層に二色性物質代表的には、ヨウ素が吸着されている場合、好ましくは、上記延伸浴ホウ酸水溶液にヨウ化物を配合する。ヨウ化物を配合することにより、PVA系樹脂層に吸着させたヨウ素の溶出を抑制することができる。ヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらの中でも、好ましくは、ヨウ化カリウムである。ヨウ化物の濃度は、水100重量部に対して、好ましくは0.05重量部~15重量部、より好ましくは0.5重量部~8重量部である。工程Bにおける延伸温度延伸浴の液温は、好ましくは40°C~85°C、より好ましくは50°C~85°Cである。このような温度であれば、PVA系樹脂層の溶解を抑制しながら高倍率に延伸することができる。具体的には、上述のように、熱可塑性樹脂基材のガラス転移温度Tgは、PVA系樹脂層の形成との関係で、好ましくは60°C以上である。この場合、延伸温度が40°Cを下回ると、水による熱可塑性樹脂基材の可塑化を考慮しても、良好に延伸できないおそれがある。一方、延伸浴の温度が高温になるほど、PVA系樹脂層の溶解性が高くなって、優れた光学特性が得られないおそれがある。積層体の延伸浴への浸漬時間は、好ましくは15秒~5分である。本工程における延伸倍率水中延伸による延伸倍率は、例えば、後述の最大延伸倍率および工程Cにおける延伸倍率を考慮して設定される。工程Bおよび工程Cとは別の延伸工程を行う場合には、その延伸倍率も考慮して設定され得る。なお、本工程における延伸倍率は、好ましくは1.25倍以上である。A-3.工程C工程Bの後、上記工程Cでは積層体を乾燥させながら延伸する。乾燥させながら延伸することにより、当該延伸方向と略直交する方向例えば、幅方向に積層体をより収縮ネックインさせて、PVA系樹脂層の配向性をより高めることができる。その結果、PVA系樹脂層のヨウ素錯体の配向性が向上し得、光学特性例えば、偏光度に極めて優れた薄型偏光膜を作製することができる。本工程における延伸方法は、上記工程Bと同様、固定端延伸でもよいし、自由端延伸例えば、周速の異なるロール間に積層体を通して一軸延伸する方法でもよい。また、延伸は、一段階で行ってもよいし、多段階で行ってもよい。多段階で行う場合、後述の延伸倍率は、各段階の延伸倍率の積である。本工程における延伸方向は、好ましくは、上記工程Bの延伸方向と略同一である。上記自由端延伸は、通常、一方向のみに延伸する延伸方法を意味する。ここで、フィルムをある一方向に延伸すると、当該延伸方向に対して略垂直方向にフィルムが収縮し得る。この収縮を抑制することなく延伸する方法を自由端延伸という。一方、延伸方向に対して略垂直方向へのフィルムの収縮を抑制しながら延伸する方法を、通常、固定端延伸という。固定端延伸の方法としては、例えば、搬送ロールを用いたロール延伸においてロール間の距離を短くして搬送方向に延伸する方法や、搬送方向に対して略垂直方向幅方向のフィルム端部を延伸機のチャックなどで固定した状態で搬送方向に延伸する方法が挙げられる。これらの方法は、幅方向の収縮率を制御することができる。具体的には、ロール延伸においては、ロール間の距離を短くするほど収縮量を減らすことができ、ロール間の距離を長くするほど収縮量は大きくなって自由端延伸の収縮量へ近づく。フィルム端部をチャックで固定して延伸する場合は、延伸と同時にチャックの幅を適切に狭めていくことで幅方向の収縮率を制御できる。乾燥温度延伸温度は、好ましくは熱可塑性樹脂基材のガラス転移温度Tg以上である。例えば、乾燥温度は60°C~120°Cであることが好ましく、より好ましくは70°C~100°Cである。このような温度で乾燥させながら延伸することにより、良好に積層体を延伸し、かつ、収縮させることができる。また、乾燥中に光学特性が劣化する等の不具合を防止することができる。本工程では、最大延伸倍率に達するまで延伸することが好ましい。本明細書において最大延伸倍率とは、積層体が破断する直前の延伸倍率をいい、別途、積層体が破断する延伸倍率を確認し、その値よりも0.2低い値をいう。具体的には、本工程における延伸倍率は、好ましくは1.01倍~1.5倍、より好ましくは1.01倍~1.25倍である。最大延伸倍率は、積層体の元長に対して、好ましくは5.0倍以上である。上記工程Bを行うことで、このように高倍率に延伸することができ、優れた光学特性例えば、偏光度を有する薄型偏光膜を作製することができる。A-4.その他の工程本発明の薄型偏光膜の製造方法は、上記工程A、工程Bおよび工程C以外に、その他の工程を含み得る。その他の工程としては、例えば、不溶化工程、染色工程、架橋工程、上記工程Bおよび工程Cとは別の延伸工程、洗浄工程、乾燥水分率の調節工程等が挙げられる。その他の工程は、任意の適切なタイミングで行い得る。上記不溶化工程は、代表的には、ホウ酸水溶液にPVA系樹脂層を浸漬させることにより行う。不溶化処理を施すことにより、PVA系樹脂層に耐水性を付与することができる。当該ホウ酸水溶液の濃度は、水100重量部に対して、好ましくは1重量部~4重量部である。不溶化浴ホウ酸水溶液の液温は、好ましくは20°C~40°Cである。好ましくは、不溶化工程は、積層体作製後、染色工程や工程Bの前に行う。上記染色工程は、代表的には、PVA系樹脂層を二色性物質で染色する工程である。好ましくは、PVA系樹脂層に二色性物質を吸着させることにより行う。当該吸着方法としては、例えば、二色性物質を含む染色液にPVA系樹脂層積層体を浸漬させる方法、PVA系樹脂層に当該染色液を塗工する方法、当該染色液をPVA系樹脂層に噴霧する方法等が挙げられる。好ましくは、二色性物質を含む染色液に積層体を浸漬させる方法である。二色性物質が良好に吸着し得るからである。上記二色性物質としては、例えば、ヨウ素、二色性染料が挙げられる。好ましくは、ヨウ素である。二色性物質としてヨウ素を用いる場合、上記染色液は、ヨウ素水溶液である。ヨウ素の配合量は、水100重量部に対して、好ましくは0.1重量部~0.5重量部である。ヨウ素の水に対する溶解度を高めるため、ヨウ素水溶液にヨウ化物を配合することが好ましい。ヨウ化物の具体例は、上述のとおりである。ヨウ化物の配合量は、水100重量部に対して、好ましくは0.02重量部~20重量部、より好ましくは0.1重量部~10重量部である。染色液の染色時の液温は、PVA系樹脂の溶解を抑制するため、好ましくは20°C~50°Cである。染色液にPVA系樹脂層を浸漬させる場合、浸漬時間は、PVA系樹脂層の透過率を確保するため、好ましくは5秒~5分である。また、染色条件濃度、液温、浸漬時間は、最終的に得られる偏光膜の偏光度もしくは単体透過率が所定の範囲となるように、設定することができる。1つの実施形態においては、得られる偏光膜の偏光度が99.98以上となるように、浸漬時間を設定する。別の実施形態においては、得られる偏光膜の単体透過率が40~44となるように、浸漬時間を設定する。好ましくは、染色工程は上記工程Bの前に行う。上記架橋工程は、代表的には、ホウ酸水溶液にPVA系樹脂層を浸漬させることにより行う。架橋処理を施すことにより、PVA系樹脂層に耐水性を付与することができる。当該ホウ酸水溶液の濃度は、水100重量部に対して、好ましくは1重量部~4重量部である。また、上記染色工程後に架橋工程を行う場合、さらに、ヨウ化物を配合することが好ましい。ヨウ化物を配合することにより、PVA系樹脂層に吸着させたヨウ素の溶出を抑制することができる。ヨウ化物の配合量は、水100重量部に対して、好ましくは1重量部~5重量部である。ヨウ化物の具体例は、上述のとおりである。架橋浴ホウ酸水溶液の液温は、好ましくは20°C~50°Cである。好ましくは、架橋工程は上記工程Bの前に行う。好ましい実施形態においては、染色工程、架橋工程および工程Bをこの順で行う。上記工程Bおよび工程Cとは別の延伸工程としては、例えば、上記積層体を高温例えば、95°C以上で空中延伸する工程が挙げられる。このような空中延伸工程は、好ましくは、工程Bホウ酸水中延伸および染色工程の前に行う。このような空中延伸工程は、ホウ酸水中延伸に対する予備的または補助的な延伸として位置付けることができるため、以下空中補助延伸という。空中補助延伸を組み合わせることで、積層体をより高倍率に延伸することができる場合がある。その結果、より優れた光学特性例えば、偏光度を有する薄型偏光膜を作製することができる。例えば、上記熱可塑性樹脂基材としてポリエチレンテレフタレート系樹脂を用いた場合、空中補助延伸を組み合わせることで、熱可塑性樹脂基材の配向を抑制しながら延伸することができる。当該熱可塑性樹脂基材は、その配向性が向上するにつれて延伸張力が大きくなり、安定的な延伸が困難となったり、熱可塑性樹脂基材が破断したりする。そのため、熱可塑性樹脂基材の配向を抑制しながら延伸することで、積層体をより高倍率に延伸することができる。また、空中補助延伸を組み合わせることで、PVA系樹脂の配向性を向上させ、そのことにより、ホウ酸水中延伸後においてもPVA系樹脂の配向性を向上させ得る。具体的には、予め、空中補助延伸によりPVA系樹脂の配向性を向上させておくことで、ホウ酸水中延伸の際にPVA系樹脂がホウ酸と架橋し易くなり、ホウ酸が結節点となった状態で延伸されることで、ホウ酸水中延伸後もPVA系樹脂の配向性が高くなるものと推定される。その結果、優れた光学特性例えば、偏光度を有する薄型偏光膜を作製することができる。空中補助延伸の延伸方法は、上記工程Bと同様、固定端延伸でもよいし、自由端延伸例えば、周速の異なるロール間に積層体を通して一軸延伸する方法でもよい。また、延伸は、一段階で行ってもよいし、多段階で行ってもよい。多段階で行う場合、後述の延伸倍率は、各段階の延伸倍率の積である。本工程における延伸方向は、好ましくは、上記工程Bの延伸方向と略同一である。空中補助延伸における延伸倍率は、好ましくは3.5倍以下である。空中補助延伸の延伸温度は、PVA系樹脂のガラス転移温度以上であることが好ましい。延伸温度は、好ましくは95°C~150°Cである。なお、空中補助延伸を組み合わせた場合の最大延伸倍率は、積層体の元長に対して、好ましくは5.0倍以上、より好ましくは5.5倍以上、さらに好ましくは6.0倍以上である。上記洗浄工程は、代表的には、ヨウ化カリウム水溶液にPVA系樹脂層を浸漬させることにより行う。好ましくは、洗浄工程は、上記工程Bと工程Cとの間に行う。図2は、本発明の薄型偏光膜の製造方法の一例を示す概略図である。積層体10を、繰り出し部100から繰り出し、ロール111および112によってホウ酸水溶液の浴110中に浸漬させた後不溶化工程、ロール121および122によって二色性物質ヨウ素およびヨウ化カリウムの水溶液の浴120中に浸漬させる染色工程。次いで、ロール131および132によってホウ酸およびヨウ化カリウムの水溶液の浴130中に浸漬させる架橋工程。その後、積層体10を、ホウ酸水溶液の浴140中に浸漬させながら、速比の異なるロール141および142で縦方向長手方向に張力を付与して延伸する工程B。延伸処理した積層体10を、ロール151および152によってヨウ化カリウム水溶液の浴150中に浸漬させ洗浄工程、乾燥工程160に供する。乾燥工程160では、温風で積層体を乾燥させながら、速比の異なるロール図示せずで縦方向長手方向に張力を付与して延伸する工程C。その後、積層体を巻き取り部170にて巻き取る。B.薄型偏光膜本発明の薄型偏光膜は、上記製造方法により得られる。本発明の薄型偏光膜は、実質的には、二色性物質が吸着配向されたPVA系樹脂膜である。薄型偏光膜の厚みは、好ましくは10μm以下であり、より好ましくは7μm以下、さらに好ましくは5μm以下である。一方、薄型偏光膜の厚みは、好ましくは0.5μm以上、より好ましくは1.5μm以上である。薄型偏光膜は、好ましくは、波長380nm~780nmのいずれかの波長で吸収二色性を示す。薄型偏光膜の単体透過率は、好ましくは40.0以上、より好ましくは41.0以上、さらに好ましくは42.0以上である。薄型偏光膜の偏光度は、好ましくは99.8以上、より好ましくは99.9以上、さらに好ましくは99.95以上である。上記薄型偏光膜の使用方法は、任意の適切な方法が採用され得る。具体的には、上記熱可塑性樹脂基材と一体となった状態で使用してもよいし、上記熱可塑性樹脂基材から他の部材に転写して使用してもよい。C.光学積層体本発明の光学積層体は、上記薄型偏光膜を有する。図3aおよびbは、本発明の好ましい実施形態による光学フィルム積層体の概略断面図である。光学フィルム積層体100は、熱可塑性樹脂基材11’と薄型偏光膜12’と粘着剤層13とセパレータ14とをこの順で有する。光学フィルム積層体200は、熱可塑性樹脂基材11’と薄型偏光膜12’と接着剤層15と光学機能フィルム16と粘着剤層13とセパレータ14とをこの順で有する。本実施形態では、上記熱可塑性樹脂基材を、得られた薄型偏光膜12’から剥離せずに、そのまま光学部材として用いている。熱可塑性樹脂基材11’は、例えば、薄型偏光膜12’の保護フィルムとして機能し得る。図4aおよびbは、本発明の別の好ましい実施形態による光学機能フィルム積層体の概略断面図である。光学機能フィルム積層体300は、セパレータ14と粘着剤層13と薄型偏光膜12’と接着剤層15と光学機能フィルム16とをこの順で有する。光学機能フィルム積層体400では、光学機能フィルム積層体300の構成に加え、第2の光学機能フィルム16’が薄型偏光膜12’とセパレータ14との間に粘着剤層13を介して設けられている。本実施形態では、上記熱可塑性樹脂基材は取り除かれている。本発明の光学積層体を構成する各層の積層には、図示例に限定されず、任意の適切な粘着剤層または接着剤層が用いられる。粘着剤層は、代表的にはアクリル系粘着剤で形成される。接着剤層としては、代表的にはビニルアルコール系接着剤で形成される。上記光学機能フィルムは、例えば、偏光膜保護フィルム、位相差フィルム等として機能し得る。以下、実施例によって本発明を具体的に説明するが、本発明はこれら実施例によって限定されるものではない。なお、各特性の測定方法は以下の通りである。1.厚みデジタルマイクロメーターアンリツ社製、製品名KC-351Cを用いて測定した。2.熱可塑性樹脂基材の吸水率JISK7209に準じて測定した。3.熱可塑性樹脂基材のガラス転移温度TgJISK7121に準じて測定した。[実施例1]工程A熱可塑性樹脂基材として、吸水率0.60、ガラス転移温度Tg80°Cの非晶質ポリエチレンテレフタレートA-PETフィルム三菱樹脂社製、商品名ノバクリア、厚み:100μmを用いた。熱可塑性樹脂基材の片面に、重合度2600、ケン化度99.9のポリビニルアルコールPVA樹脂日本合成化学工業社製、商品名ゴーセノール登録商標NH-26の水溶液を60°Cで塗布および乾燥して、厚み7μmのPVA系樹脂層を形成した。このようにして積層体を作製した。得られた積層体を、液温30°Cの不溶化浴水100重量部に対して、ホウ酸を3重量部配合して得られたホウ酸水溶液に30秒間浸漬させた不溶化工程。次いで、液温30°Cの染色浴水100重量部に対して、ヨウ素を0.2重量部配合し、ヨウ化カリウムを1.4重量部配合して得られたヨウ素水溶液に、最終的に得られる薄型偏光膜の単体透過率Tsが40~44となるように浸漬させた染色工程。次いで、液温30°Cの架橋浴水100重量部に対して、ヨウ化カリウムを3重量部配合し、ホウ酸を3重量部配合して得られたホウ酸水溶液に60秒間浸漬させた架橋工程。その後、積層体を、液温75°Cのホウ酸水溶液水100重量部に対して、ホウ酸を4重量部配合し、ヨウ化カリウムを5重量部配合して得られた水溶液に浸漬させながら、周速の異なるロール間で縦方向長手方向に自由端一軸延伸を行った工程B。このときの延伸倍率を4倍とした。その後、積層体を洗浄浴水100重量部に対して、ヨウ化カリウムを4重量部配合して得られた水溶液に5秒間浸漬させた洗浄工程。その後、積層体を80°Cの温風で乾燥させながら、破断する直前まで積層体を縦方向に自由端一軸延伸した工程C。このときの延伸倍率は1.25倍であった。このようにして、熱可塑性樹脂基材上に厚み3μmの薄型偏光膜が形成された光学フィルム積層体を得た。[実施例2]工程A熱可塑性樹脂基材として、吸水率0.75、Tg75°Cのイソフタル酸を6mol共重合させたイソフタル酸共重合ポリエチレンテレフタレートフィルム厚み:200μmを用いた。熱可塑性樹脂基材の片面に、重合度4200、ケン化度99.2のPVA樹脂粉末を水に溶解させて得られた濃度4~5重量の水溶液を塗布し、50~60°Cの温度で乾燥して、厚み9μmのPVA系樹脂層を形成し、積層体を作製した。得られた積層体を、130°Cのオーブン内で周速の異なるロール間で縦方向長手方向に1.8倍に自由端一軸延伸した空中補助延伸工程。その後、積層体を液温30°Cの不溶化浴水100重量部に対して、ホウ酸を3重量部配合して得られたホウ酸水溶液に30秒間浸漬させた不溶化工程。次いで、液温30°Cで、ヨウ素濃度0.12~0.25重量でヨウ化カリウムを含む染色液に、最終的に得られる偏光膜の単体透過率が40~44になるように浸漬させた染色工程。ここでは、ヨウ素とヨウ化カリウムの配合比は1:7とした。次いで、液温40°Cの架橋浴水100重量部に対して、ヨウ化カリウムを3重量部配合し、ホウ酸を3重量部配合して得られたホウ酸水溶液に60秒間浸漬させた架橋工程。その後、積層体を、液温75°Cのホウ酸水溶液水100重量部に対して、ホウ酸を4重量部配合し、ヨウ化カリウムを5重量部配合して得られた水溶液に浸漬させながら、周速の異なるロール間で縦方向長手方向に自由端一軸延伸を行った工程B。このときの延伸倍率を2.78倍とした。その後、積層体を洗浄浴水100重量部に対して、ヨウ化カリウムを4重量部配合して得られた水溶液に5秒間浸漬させた洗浄工程。その後、積層体を80°Cの温風で乾燥させながら、破断する直前まで積層体を縦方向に自由端一軸延伸した工程C。このときの延伸倍率は1.2倍であった。このようにして、熱可塑性樹脂基材上に厚み3.5μmの薄型偏光膜が形成された光学フィルム積層体を得た。[実施例3]工程Bにおける延伸倍率を3.3倍としたこと以外は、実施例2と同様にして光学フィルム積層体を得た。工程Cにおける延伸倍率は1.01倍であり、熱可塑性樹脂基材上に形成された薄型偏光膜の厚みは3.5μmであった。[実施例4]工程Bにおける延伸倍率を2.69倍としたこと、および、工程Cにおける乾燥温度を60°Cとしたこと以外は、実施例2と同様にして光学フィルム積層体を得た。工程Cにおける延伸倍率は1.2倍であり、熱可塑性樹脂基材上に形成された薄型偏光膜の厚みは3.5μmであった。[実施例5]工程Bにおける延伸倍率を2.41倍としたこと、および、工程Cにおける乾燥温度を120°Cとしたこと以外は、実施例2と同様にして光学フィルム積層体を得た。工程Cにおける延伸倍率は1.2倍であり、熱可塑性樹脂基材上に形成された薄型偏光膜の厚みは3.5μmであった。[実施例6]工程Bにおける延伸倍率を2.06倍としたこと以外は、実施例2と同様にして光学フィルム積層体を得た。工程Cにおける延伸倍率は1.4倍であり、熱可塑性樹脂基材上に形成された薄型偏光膜の厚みは3.5μmであった。比較例1実施例1と同様にして作製した積層体を、積層体が破断する直前まで110°Cのオーブン内で空中延伸した。このときの延伸倍率最大延伸倍率は、4.0倍であった。その後、実施例1と同様に、染色工程、架橋工程および洗浄工程をこの順で行った後、60°Cの温風で乾燥させて薄型偏光膜を得た。得られた薄型偏光膜の厚みは4μmであった。<参考例1>積層体が破断する直前までホウ酸水溶液中で水中延伸したこと、および、60°Cの温風で乾燥させたこと以外は、実施例1と同様にして薄型偏光膜を得た。水中延伸の延伸倍率最大延伸倍率は5.0倍であり、得られた薄型偏光膜の厚みは3μmであった。得られた薄型偏光膜の偏光度を測定した。偏光度の測定方法は以下のとおりである。測定結果を、幅残存率とともに表1に示す。偏光度の測定方法紫外可視分光光度計日本分光社製、製品名V7100を用いて、薄型偏光膜の単体透過率Ts、平行透過率Tpおよび直交透過率Tcを測定し、偏光度Pを次式により求めた。偏光度P={Tp-Tc/TpTc}1/2×100なお、上記Ts、TpおよびTcは、JISZ8701の2度視野C光源により測定し、視感度補正を行ったY値である。各実施例では、比較例1に比べて偏光度が格段に優れる薄型偏光膜を作製することができた。これは、高倍率に延伸できたこと、幅方向の収縮率が高かったことによると考えられる。